(57)【要約】【課題】長期間安定した品質を保持することができ、加工性に優れる偏光性積層体を提供すること、また、前記偏光性積層体を備えた眼鏡を提供すること。【解決手段】本発明の偏光性積層体３は、偏光膜３１と、偏光膜３１の一方の面である第１の面３１１側に設けられ、半芳香族ポリアミドを含む材料で構成された第１の層３２と、第１の面３１１とは反対の面である第２の面３１２側に設けられ、脂環式ポリアミドを含む材料で構成された第２の層３３とを備えることを特徴とする。前記半芳香族ポリアミドは、芳香族ジカルボン酸と、脂肪族ジアミンとを構成モノマーとして含むものであるのが好ましい。【選択図】図２
2018005228.tif 000002
【特許請求の範囲】
【請求項１】
偏光膜と、
前記偏光膜の一方の面である第１の面側に設けられ、半芳香族ポリアミドを含む材料で構成された第１の層と、
前記第１の面とは反対の面である第２の面側に設けられ、脂環式ポリアミドを含む材料で構成された第２の層とを備えることを特徴とする偏光性積層体。
【請求項２】
前記半芳香族ポリアミドは、芳香族ジカルボン酸と、脂肪族ジアミンとを構成モノマーとして含むものである請求項１に記載の偏光性積層体。
【請求項３】
前記第１の層のリタデーションが２５００以上である請求項１または２に記載の偏光性積層体。
【請求項４】
前記半芳香族ポリアミドのガラス転移点は、前記脂環式ポリアミドのガラス転移点よりも低いものである請求項１ないし３のいずれか１項に記載の偏光性積層体。
【請求項５】
偏光性積層体は、眼鏡用レンズである請求項１ないし４のいずれか１項に記載の偏光性積層体。
【請求項６】
偏光性積層体は、前記第２の層が設けられた面が、使用者の目側に向いた状態で用いられるものである請求項１ないし５のいずれか１項に記載の偏光性積層体。
【請求項７】
偏光性積層体が湾曲板状をなすものであり、前記第１の層が凸面側に設けられている請求項１ないし６のいずれか１項に記載の偏光性積層体。
【請求項８】
請求項１ないし７のいずれか１項に記載の偏光性積層体を備えたことを特徴とする眼鏡。
【発明の詳細な説明】
【技術分野】
【０００１】
本発明は、偏光性積層体および眼鏡に関する。
【背景技術】
【０００２】
防眩や、風雨、塵芥、薬品等から眼を保護する等の目的で、サングラス（度付きサングラスを含む）、ゴーグル、サンバイザー等が利用されている。また、ファッション性、軽量性等の観点から、フレームのないサングラスも利用されている。
【０００３】
従来、上記のようなサングラス等では、偏光フィルムの両面をガラス材料やプラスチック材料で構成された層で被覆した構造の偏光性積層体（レンズ）が用いられていた（例えば、特許文献１参照）。
【０００４】
このような偏光性積層体を構成する前記プラスチック材料としては、ポリカーボネート等が用いられていたが、耐衝撃性とともに、耐薬品性、耐応力性、染色性等の向上を図る目的で、脂環式ポリアミドを用いた偏光性積層体もある。
【０００５】
しかしながら、このような偏光性積層体では、フレーム等へのはめ込みやねじ止めによる固定力に劣り、孔開け加工等の加工時にクラック、割れ等を生じやすく加工性に劣るという問題があった。
【先行技術文献】
【特許文献】
【０００６】
【特許文献１】特開２０１１−１２８３３１号公報
【発明の概要】
【発明が解決しようとする課題】
【０００７】
本発明の目的は、長期間安定した品質を保持することができ、加工性に優れる偏光性積層体を提供すること、また、前記偏光性積層体を備えた眼鏡を提供することにある。
【課題を解決するための手段】
【０００８】
このような目的は、下記（１）〜（８）の本発明により達成される。
（１）  偏光膜と、
前記偏光膜の一方の面である第１の面側に設けられ、半芳香族ポリアミドを含む材料で構成された第１の層と、
前記第１の面とは反対の面である第２の面側に設けられ、脂環式ポリアミドを含む材料で構成された第２の層とを備えることを特徴とする偏光性積層体。
【０００９】
（２）  前記半芳香族ポリアミドは、芳香族ジカルボン酸と、脂肪族ジアミンとを構成モノマーとして含むものである上記（１）に記載の偏光性積層体。
【００１０】
（３）  前記第１の層のリタデーションが２５００以上である上記（１）または（２）に記載の偏光性積層体。
【００１１】
（４）  前記半芳香族ポリアミドのガラス転移点は、前記脂環式ポリアミドのガラス転移点よりも低いものである上記（１）ないし（３）のいずれかに記載の偏光性積層体。
【００１２】
（５）  偏光性積層体は、眼鏡用レンズである上記（１）ないし（４）のいずれかに記載の偏光性積層体。
【００１３】
（６）  偏光性積層体は、前記第２の層が設けられた面が、使用者の目側に向いた状態で用いられるものである上記（１）ないし（５）のいずれかに記載の偏光性積層体。
【００１４】
（７）  偏光性積層体が湾曲板状をなすものであり、前記第１の層が凸面側に設けられている上記（１）ないし（６）のいずれかに記載の偏光性積層体。
【００１５】
（８）  上記（１）ないし（７）のいずれかに記載の偏光性積層体を備えたことを特徴とする眼鏡。
【発明の効果】
【００１６】
本発明によれば、長期間安定した品質を保持することができ、加工性に優れる偏光性積層体を提供すること、また、前記偏光性積層体を備えた眼鏡を提供することができる。
【図面の簡単な説明】
【００１７】
【図１】本発明の偏光性積層体を備える本発明の眼鏡の一例としてのサングラスを示す斜視図である。
【図２】本発明の偏光性積層体の拡大断面図である。
【発明を実施するための形態】
【００１８】
以下、本発明の偏光性積層体および眼鏡を添付図面に示す好適な実施形態に基づいて詳細に説明する。
【００１９】
図１は、本発明の偏光性積層体を備える本発明の眼鏡の一例としてのサングラスを示す斜視図、図２は、本発明の偏光性積層体の拡大断面図である。
【００２０】
なお、図１、図２では、上側を「上方」または「上」と言い、下側を「下方」または「下」とも言う。また、本明細書で参照する図面では、一部を誇張して図示しており、実際の寸法とは大きく異なる。
【００２１】
図１に示すように、サングラス（眼鏡）１は、使用者の頭部に装着されるフレーム２と、フレーム２に固定された偏光性積層体（レンズ）３とを備えている。なお、本明細書中においては、「レンズ」とは、度付きのもの（例えば、近視用、遠視用、乱視用等）、度なしのものの双方を含む。
【００２２】
図１に示すように、フレーム２は、使用者の頭部に装着されるものであり、リム部２１と、ブリッジ部２２と、使用者の耳に掛けられるテンプル部２３と、ノーズパッド部２４を有している。
【００２３】
各リム部２１は、リング状をなしており、内側に偏光性積層体（レンズ）３が装着される部分である。
【００２４】
ブリッジ部２２は、各リム部２１を連結する部分である。
テンプル部２３は、つる状をなし、各リム部２１の縁部に連結されている。このテンプル部２３は、使用者の耳に掛けられる部分である。
【００２５】
ノーズパッド部２４は、サングラス１を使用者の頭部に装着した装着状態において、使用者の鼻と当接する部分である。これにより、装着状態を安定的に維持することができる。
【００２６】
このフレーム２の構成材料としては、特に限定されず、各種金属材料や、各種樹脂材料等を用いることができる。
【００２７】
なお、フレーム２の形状は、使用者の頭部に装着することができるものであれば、図示のものに限定されない。
【００２８】
各リム部２１には、それぞれ、偏光性積層体（レンズ）３が装着されている。
偏光性積層体（レンズ）３は、後に詳述するように、長期間安定した品質を保持することができ、加工性に優れるものであるため、偏光性積層体（レンズ）３を備えるサングラス（眼鏡）１も長期間安定した品質を保持することができるものとなる。
【００２９】
図２に示すように、偏光性積層体（レンズ）３は、偏光膜３１と、偏光膜３１の一方の面である第１の面３１１側に配され、半芳香族ポリアミドを含む材料で構成された第１の層（第１のポリアミド層）３２と、偏光膜３１の第１の面３１１とは反対の面である第２の面３１２側に配され、脂環式ポリアミドを含む材料で構成された第２の層（第２のポリアミド層）３３と、偏光膜３１と第１の層３２との間に配されこれらを接合（接着）する接着層（第１の接着層）３４と、偏光膜３１と第２の層３３との間に配されこれらを接合（接着）する接着層（第２の接着層）３５とを備える。
【００３０】
このように、偏光膜３１の一方の面側が半芳香族ポリアミドを含む材料で構成された第１の層３２で被覆されるとともに、偏光膜３１の他方の面側が脂環式ポリアミドを含む材料で構成された第２の層３３で被覆されることにより、偏光性積層体３は、偏光膜３１が好適に保護され、長期間にわたって優れた偏光特性を保持することができる。また、半芳香族ポリアミドは、脂環式ポリアミド等に比べ、弾性率の高い材料であるため、半芳香族ポリアミドを含む材料で構成された第１の層３２を備えることにより、曲げ等の応力に対する耐性を優れたものとすることができ、偏光性積層体３をフレーム２にはめ込んだ際の固定力やねじ止めした際の固定力を優れたものとすることができ、孔開け加工等の加工時にクラック、割れ等を生じにくく、偏光性積層体３の加工性が優れたものとなる。また、半芳香族ポリアミドを含む材料は、延伸によるリタデーションの制御を容易に行うことができ、偏光性積層体３全体としての偏光特性をより優れたものとすることができる。
【００３１】
これに対し、上記のような構成を有さない場合には、上記のような優れた効果は得られない。
【００３２】
例えば、偏光膜の少なくとも一方の面が被覆されていない場合には、偏光膜に傷等が付きやすく、優れた偏光特性を長期間にわたって安定的に発揮することができない。
【００３３】
また、偏光膜の両面側を脂環式ポリアミドで構成された層で被覆した場合、偏光性積層体のフレーム等へのはめ込みやねじ止めによる固定力に劣る。また、脂環式ポリアミドは、一般に、半芳香族ポリアミドに比べてガラス転移温度（Ｔｇ）が高く、延伸による層形成を行おうとした場合、熱負荷が大きくなり、偏光性積層体の生産性、生産コストの点で不利になるとともに、構成材料の劣化等が生じやすくなり、偏光性積層体の特性の安定性等の低下を招きやすい。
【００３４】
なお、本明細書において、半芳香族ポリアミドとは、ポリアミドを構成するモノマーとしてのジカルボン酸、ジアミンのうちの一方が芳香族性化合物であり、他方が脂肪族化合物であるポリアミドのことを言う。
【００３５】
言い換えると、半芳香族ポリアミドは、下記式（１）で示すことができる。
【００３６】
【化１】
2018005228.tif 000003
（ただし、式（１）中のＲ１およびＲ２は、一方が２価の芳香族置換基、他方が２価の脂肪族置換基であり、ｎは、２以上の整数である。）
【００３７】
なお、ポリアミドは、ジカルボン酸、ジアミンのうち少なくとも一方について、２種以上のモノマーを含む共重合体（ランダム共重合体、ブロック共重合体等）であってもよい。
【００３８】
偏光性積層体３は、例えば、ゴーグル、サンバイザー等に適用されるものであってもよいが、前述したような眼鏡に適用される眼鏡用レンズであるのが好ましい。
【００３９】
眼鏡用レンズは、一般に、フレームへのはめ込みや、ねじ止め等の加工時に大きな負荷がかかるとともに、人体に装着して用いるものであるため、使用時に、眼鏡用レンズの脱落や、クラック、割れ等を生じることによる弊害が特に大きいが、本発明では、偏光性積層体を眼鏡用レンズに適用した場合であっても、加工時におけるクラック、割れ等の問題を効果的に防止することができ、使用時においても、上記のような問題の発生を効果的に防止することができる。したがって、偏光性積層体を眼鏡用レンズに適用した場合に、本発明による効果がより顕著に発揮される。
【００４０】
偏光性積層体３は、使用時において、第１の層３２、第２の層３３がどちら側を向いていてもよいが、第２の層３３が設けられた面が、使用者の目側に向いた状態で用いられるものであるが好ましい。
【００４１】
（偏光膜）
偏光膜３１は、入射光（偏光していない自然光）から、所定の一方向に偏光面をもつ直線偏光を取出す機能を有している。これにより、偏光性積層体（レンズ）３を介して目に入射する入射光は、偏光されたものとなる。
【００４２】
偏光膜３１の偏光度は、特に限定されないが、例えば、５０％以上、１００％以下であるのが好ましく、８０％以上、１００％以下であるのがより好ましい。また、偏光膜３１の可視光線透過率は、特に限定されないが、例えば、１０％以上、８０％以下であるのが好ましく、２０％以上、５０％以下であるのがより好ましい。
【００４３】
このような偏光膜３１の構成材料としては、上記機能を有するものであれば特に限定されないが、例えば、ポリビニルアルコール（ＰＶＡ）、部分ホルマール化ポリビニルアルコール、ポリエチレンビニルアルコール、ポリビニルブチラール、ポリカーボネート、エチレン−酢酸ビニル共重合体部分ケン価物等で構成された高分子フィルムに、ヨウ素や二色性染料等の二色性物質を吸着、染色させ、一軸延伸したもの、ポリビニルアルコールの脱水処理物やポリ塩化ビニルの脱塩酸処理物等のポリエン系配向フィルム等が挙げられる。
【００４４】
これらの中でも、偏光膜３１は、ポリビニルアルコール（ＰＶＡ）を主材料とした高分子フィルムに、ヨウ素または二色性染料を吸着、染色させ、一軸延伸したものが好ましい。ポリビニルアルコール（ＰＶＡ）は透明性、耐熱性、染色剤であるヨウ素または二色性染料との親和性、延伸時の配向性のいずれもが優れた材料である。したがって、ＰＶＡを主材料とする偏光膜３１は、耐熱性に優れたものとなるとともに、偏光能に優れたものとなる。
【００４５】
なお、上記二色性染料としては、例えばクロラチンファストレッド、コンゴーレッド、ブリリアントブルー６Ｂ、ベンゾパープリン、クロラゾールブラックＢＨ、ダイレクトブルー２Ｂ、ジアミングリーン、クリソフェノン、シリウスイエロー、ダイレクトファーストレッド、アシドブラックなどが挙げられる。
【００４６】
この偏光膜３１の厚さは、特に限定されず、例えば、５μｍ以上、６０μｍ以下であるのが好ましく、１０μｍ以上、４０μｍ以下であるのがより好ましい。
【００４７】
（第１の層）
第１の層３２は、半芳香族ポリアミドを含む材料で構成されている。
【００４８】
前述したように、半芳香族ポリアミドは、ポリアミドを構成するモノマーとしてのジカルボン酸、ジアミンのうちの一方が芳香族性化合物であり、他方が脂肪族化合物であるポリアミドであればよく、上記式（１）で示すことができるが、以下の条件を満足するのが好ましい。
【００４９】
上記式（１）中のＲ１、Ｒ２のうちの芳香族置換基としては、下記式（２）で示されるものであるのが好ましい。
【００５０】
【化２】
2018005228.tif 000004
（ただし、式（２）中、ｌ、ｍは、それぞれ独立に０以上２以下の整数である。）
【００５１】
これにより、偏光膜３１をより好適に保護することができるとともに、偏光性積層体３の加工性をより優れたものとすることができる。また、延伸によるリタデーションの制御をより容易に行うことができる。
【００５２】
上記式（１）中のＲ１、Ｒ２のうちの脂肪族置換基は、炭素数が４以上１８以下のものであるのが好ましく、炭素数が４以上１８以下の炭化水素基であるのがより好ましく、炭素数が４以上１８以下の飽和炭化水素基であるのがさらに好ましい。
これにより、偏光性積層体３の加工性をより優れたものとすることができる。
【００５３】
半芳香族ポリアミドは、芳香族ジカルボン酸と、脂肪族ジアミンとを構成モノマーとして含むものであるのが好ましい。
【００５４】
これにより、偏光膜３１をより好適に保護することができるとともに、偏光性積層体３の加工性をより優れたものとすることができる。また、延伸によるリタデーションの制御をより容易に行うことができる。
【００５５】
なお、半芳香族ポリアミドは、脂肪族ジカルボン酸と、芳香族ジアミンとを構成モノマーとして含むものであってもよい。
【００５６】
第１の層３２中に含まれる半芳香族ポリアミドの具体例としては、例えば、下記式（３）〜下記式（６）で示されるもの等が挙げられる。
【００５７】
【化３】
2018005228.tif 000005
（ただし、式（３）中、ｎは、２以上の整数である。）
【００５８】
【化４】
2018005228.tif 000006
（ただし、式（４）中、ｎは、２以上の整数である。）
【００５９】
【化５】
2018005228.tif 000007
（ただし、式（５）中、ｎは、２以上の整数である。）
【００６０】
【化６】
2018005228.tif 000008
（ただし、式（６）中、ｎは、２以上の整数であり、Ｃ６Ｈ９は、直鎖状態の炭化水素基を示す。）
【００６１】
これにより、偏光膜３１をより好適に保護することができるとともに、偏光性積層体３の加工性をより優れたものとすることができる。また、延伸によるリタデーションの制御をより容易に行うことができる。
【００６２】
なお、半芳香族ポリアミドは、例えば、下記式（７）で示されるような共重合体（ブロック共重合体）等を用いることができる。
【００６３】
【化７】
2018005228.tif 000009
（ただし、式（７）中、ｍ、ｎは、それぞれ独立に、２以上の整数である。）
【００６４】
これにより、半芳香族ポリアミドの弾性率や、第１の層３２の偏光膜３１に対する密着性等の制御をより好適に行うことができる。
【００６５】
第１の層３２中に含まれる半芳香族ポリアミドのガラス転移点は、第２の層３３中に含まれる脂環式ポリアミドのガラス転移点よりも低いものであるのが好ましい。
【００６６】
これにより、第１の層３２にリタデーションを発現させるための延伸をより好適に行うことができる。また、偏光性積層体３の信頼性をより優れたものとすることができる。
【００６７】
半芳香族ポリアミドのガラス転移温度（Ｔｇ）は、１００℃以上、１５０℃以下であるのが好ましく、１０５℃以上、１４０℃以下であるのがより好ましい。
【００６８】
これにより、第１の層３２にリタデーションを発現させるための延伸をさらに好適に行うことができる。また、偏光性積層体３の耐久性、信頼性をさらに優れたものとすることができる。
【００６９】
第１の層３２は、半芳香族ポリアミドを含むものであればよく、半芳香族ポリアミドに加え、他の成分を含むものであってもよい。このような成分としては、例えば、染料等の着色剤、充填材、配向助剤、安定剤（熱安定剤、紫外線吸収剤、酸化防止剤等）、可塑剤、着色剤、難燃剤、帯電防止剤、粘度調整剤、半芳香族ポリアミド以外のポリアミド、ポリアミド以外の樹脂材料等が挙げられる。
【００７０】
染料としては、例えば、酸性染料、直接染料、反応性染料、および塩基性染料等が挙げられ、これらから選択される１種または２種以上を組み合わせて用いることができる。
【００７１】
染料の具体例としては、例えば、Ｃ．Ｉ．アシッドイエロー  １７，２３，４２，４４，７９，１４２、Ｃ．Ｉ．アシッドレッド  ５２，８０，８２，２４９，２５４，２８９、Ｃ．Ｉ．アシッドブルー  ９，４５，２４９、Ｃ．Ｉ．アシッドブラック  １，２，２４，９４、Ｃ．Ｉ．フードブラック  １，２、Ｃ．Ｉ．ダイレクトイエロー  １，１２，２４，３３，５０，５５，５８，８６，１３２，１４２，１４４，１７３、Ｃ．Ｉ．ダイレクトレッド  １，４，９，８０，８１，２２５，２２７、Ｃ．Ｉ．ダイレクトブルー  １，２，１５，７１，８６，８７，９８，１６５，１９９，２０２、Ｃ．Ｉ．ダイレクトブラック  １９，３８，５１，７１，１５４，１６８，１７１，１９５、Ｃ．Ｉ．リアクティブレッド  １４，３２，５５，７９，２４９、Ｃ．Ｉ．リアクティブブラック  ３，４，３５等が挙げられる。
【００７２】
充填材としては、例えば、ホウケイ酸カルシウム、ホウケイ酸アルミニウム等のホウケイ酸塩、ＴｉＯ２、ＳｎＯ２、ＺｎＯ、Ｆｅ２Ｏ３、Ｆｅ３Ｏ４、ＳｉＯ２、Ａｌ２Ｏ３、ＺｒＯ２等の金属酸化物等が挙げられる。
【００７３】
充填材の形状は、特に限定されず、球状、鱗片状等いかなるものであってもよい。
また、充填材の色は、無色であっても、赤色、青色、黄色等、いかなる色であってもよい。
【００７４】
配向助剤としては、充填材を構成する粒子の配向度を向上させる機能を有するものを用いることができる。
【００７５】
配向助剤の具体例としては、例えば、メタノール、エタノール、プロパノール、ｎ−ブタノール、ｔ−ブタノール等のアルコール類、酢酸、酪酸、安息香酸等のカルボン酸類、酢酸エチル、乳酸エチル等のエステル類、フタル酸ジメチル、フタル酸ジエチル、フタル酸ジブチル、フタル酸ジ−２−エチルヘキシル、フタル酸ジイソデシル、フタル酸ブチルベンジル、アジピン酸ジ−２−エチルヘキシル、アジピン酸ジ−ｎ−アルキ６１０、アゼライン酸ジ−２−エチルヘキシル、セバシン酸ジブチル、セバシン酸ジ−２−エチルヘキシル、リン酸トリブチル、リン酸トリ−２−エチルヘキシル、リン酸トリフェニル、リン酸トリクレジル、アセチルクエン酸トリブチル等が挙げられる。
【００７６】
第１の層３２中における半芳香族ポリアミドの含有率は、６０質量％以上であるのが好ましく、７０質量％以上であるのがより好ましく、８０質量％以上であるのがさらに好ましい。
【００７７】
これにより、前述したような半芳香族ポリアミドを含む第１の層３２を備えることによる効果をより顕著に発揮させることができる。
【００７８】
第１の層３２の色は、無色であっても、赤色、青色、黄色等、いかなる色であってもよい。
【００７９】
第１の層３２のリタデーション（複屈折率（Δｎ）と厚み（ｄ）との積）は、２５００以上であるのが好ましく、４０００以上であるのがより好ましい。
【００８０】
これにより、レンズ形状に曲げ加工を施しても、虹色の色ムラが生じ難く、色抜けしないという効果が得られる。
【００８１】
また、第１の層３２の厚さは、特に限定されないが、１０μｍ以上、８００μｍ以下であるのが好ましく、３０μｍ以上、５００μｍ以下であるのがより好ましい。
【００８２】
第１の層３２は、例えば、半芳香族ポリアミドを含む材料で構成されたシート材を延伸することにより形成された膜を偏光膜３１に接合することにより、好適に形成することができる。
【００８３】
前記シート材の延伸の際の加熱温度は、特に限定されないが、１００℃以上、１５０℃以下であるのが好ましく、１１０℃以上、１４０℃以下であるのがより好ましい。
【００８４】
（第２の層）
第２の層３３は、脂環式ポリアミドを含む材料で構成されている。
【００８５】
半芳香族ポリアミドを含む材料で構成された第１の層３２とともに、脂環式ポリアミドを含む材料で構成された第２の層３３を備えることにより、眼鏡レンズに必要な耐衝撃性を担保できるという効果が得られる。
【００８６】
脂環式ポリアミドは、その分子内に脂環式の化学構造を有するものであり、主鎖構造内に脂環式の化学構造を有するものであってもよいし、側鎖構造内に脂環式の化学構造を有するものであってもよい。
【００８７】
脂環式ポリアミドとしては、例えば、ポリアミドを構成するモノマーとしてのジカルボン酸、ジアミンのうちの少なくとも一方が脂環式の化学構造を有する化合物であるもの等が挙げられる。
脂環式ポリアミドとしては、例えば、下記式（８）で示されるもの等が挙げられる。
【００８８】
【化８】
2018005228.tif 000010
（ただし、式（８）中、Ｒ３、Ｒ４は、それぞれ独立に、水素原子または炭素数が４以下の炭化水素基、ｏは、２以上１４以下の整数、ｐは、０以上６以下の整数、ｎは、２以上の整数である。）
【００８９】
第２の層３３中に含まれる脂環式ポリアミドの具体例としては、例えば、下記式（９）、下記式（１０）で示されるもの等が挙げられる。
【００９０】
【化９】
2018005228.tif 000011
（ただし、式（９）中、ｎは、２以上の整数である。）
【００９１】
【化１０】
2018005228.tif 000012
（ただし、式（１０）中、ｎは、２以上の整数である。）
【００９２】
脂環式ポリアミドのガラス転移温度（Ｔｇ）は、１４０℃以上、１９０℃以下であるのが好ましく、１５０℃以上、１８０℃以下であるのがより好ましい。
これにより、偏光性積層体３の耐久性をより優れたものとすることができる。
【００９３】
第２の層３３中に含まれる脂環式ポリアミドのガラス転移温度をＴｇ１［℃］、第２の層３３中に含まれる脂環式ポリアミドのガラス転移温度をＴｇ２［℃］としたき、１５≦Ｔｇ２−Ｔｇ１≦４５の関係を満足するのが好ましく、２０≦Ｔｇ２−Ｔｇ１≦４０の関係を満足するのがより好ましい。
【００９４】
これにより、偏光性積層体３の加工性および耐久性をより高いレベルで両立することができる。
【００９５】
第２の層３３は、脂環式ポリアミドを含むものであればよく、脂環式ポリアミドに加え、他の成分を含むものであってもよい。このような成分としては、例えば、染料等の着色剤、充填材、配向助剤、安定剤（熱安定剤、紫外線吸収剤、酸化防止剤等）、可塑剤、着色剤、難燃剤、帯電防止剤、粘度調整剤、脂環式ポリアミド以外のポリアミド、ポリアミド以外の樹脂材料等が挙げられる。
【００９６】
第２の層３３中における脂環式ポリアミドの含有率は、６０質量％以上であるのが好ましく、７０質量％以上であるのがより好ましく、８０質量％以上であるのがさらに好ましい。
【００９７】
これにより、前述したような脂環式ポリアミドを含む第２の層３３を備えることによる効果をより顕著に発揮させることができる。
【００９８】
第２の層３３の色は、無色であっても、赤色、青色、黄色等、いかなる色であってもよい。
【００９９】
また、第２の層３３の厚さは、特に限定されないが、１０μｍ以上、８００μｍ以下であるのが好ましく、３０μｍ以上、５００μｍ以下であるのがより好ましい。
【０１００】
第２の層３３は、例えば、脂環式ポリアミドを含む材料で構成されたシート材を偏光膜３１に接合することにより、好適に形成することができる。
【０１０１】
（第１の接着層）
偏光膜３１と第１の層３２との間には、これらを接合（接着）する接着層（第１の接着層）３４が設けられている。
これにより、偏光性積層体３の耐久性等を特に優れたものとすることができる。
【０１０２】
接着層３４を構成する接着剤（または粘着剤）としては、特に限定されず、例えば、アクリル系接着剤、ウレタン系接着剤、エポキシ系接着剤、シリコーン系接着剤等が挙げられる。
【０１０３】
中でも、ウレタン系接着剤が好ましい。これにより、接着層３４の透明性、接着強度、耐久性をより優れたものとしつつ、形状変化に対する追従性を特に優れたものとすることができ、偏光性積層体３を、曲げ加工等の各種加工により好適に対応したものとすることができる。
【０１０４】
特に、接着層３４の形成は、２液型のウレタン系接着剤を用い、かつ、低湿度の環境下で硬化反応を進行させる第１の処理と、処理温度を第１の処理よりも高温とする第２の処理とを施すことにより行うのが好ましい。
【０１０５】
これにより、ＮＣＯ基の量が、主剤の水酸基に対して過剰となることを防止して、主剤の水酸基に応じて好適な量となるように、好適に調整することができるともに、硬化反応（重合反応）の初期段階でウレタン結合の形成を好適に進行させ、二酸化炭素の発生による気泡が偏光性積層体３の外観、機能に悪影響を与えることを効果的に防止することができ、さらに、偏光性積層体３の生産性を優れたものとすることができる。
【０１０６】
第１の処理を行う際の湿度は、６０％ＲＨ以下であるのが好ましく、５５％ＲＨ以下であるのがより好ましい。
【０１０７】
これにより、二酸化炭素を発生する副反応をより効果的に防止、抑制することができ、上記のような効果がより顕著に発揮される。
【０１０８】
また、第１の処理を行う際の温度は、１０℃以上、３０℃以下であるのが好ましい。
これにより、二酸化炭素を発生する副反応をより効果的に防止、抑制することができるとともに、偏光性積層体３の生産性をより優れたものとすることができる。
【０１０９】
第１の処理の処理時間は、１２時間以上、６０時間以下であるのが好ましく、１８時間以上、４８時間以下であるのがより好ましい。
【０１１０】
これにより、目的とするウレタン結合の形成反応を十分に進行させつつ、偏光性積層体３の生産性をより優れたものとすることができる。
【０１１１】
第２の処理を行う際の温度は、第１の処理での処理温度よりも高いものであるのが好ましく、具体的には、３０℃以上、５０℃以下であるのが好ましい。
【０１１２】
これにより、偏光性積層体３の不本意な品質低下をより確実に防止しつつ、偏光性積層体３の生産性をより優れたものとすることができる。
【０１１３】
第２の処理の処理時間は、１２時間以上、６０時間以下であるのが好ましく、１８時間以上、４８時間以下であるのがより好ましい。
【０１１４】
これにより、偏光性積層体３の不本意な品質低下をより確実に防止しつつ、偏光性積層体３の生産性をより優れたものとすることができる。
【０１１５】
また、接着層３４は、接着剤（または粘着剤）以外の成分を含むものであってもよい。
このような成分としては、例えば、安定剤（熱安定剤、紫外線吸収剤、酸化防止剤等）、可塑剤、着色剤、難燃剤、帯電防止剤、粘度調整剤等が挙げられる。
【０１１６】
接着層３４中における接着剤の含有率は、５０質量％以上であるのが好ましく、６０質量％以上であるのがより好ましい。
【０１１７】
接着層３４の厚さは、特に限定されないが、例えば、０．１μｍ以上、８０μｍ以下であるのが好ましく、１μｍ以上、６０μｍ以下であるのがより好ましく、２μｍ以上、５０μｍ以下であるのがさらに好ましい。
【０１１８】
これにより、偏光性積層体３の光学特性をより優れたものとしつつ、偏光性積層体３の耐久性、加工性等をより優れたものとすることができる。
【０１１９】
（第２の接着層）
偏光膜３１と第２の層３３との間には、これらを接合（接着）する接着層（第２の接着層）３５が設けられている。
これにより、偏光性積層体３の耐久性等を特に優れたものとすることができる。
【０１２０】
接着層（第２の接着層）３５は、前述した接着層（第１の接着層）３４と同様の条件を満足するものであるのが好ましい。
これにより、前述したのと同様の効果が得られる。
【０１２１】
図２では、偏光性積層体３の一部を拡大断面図として平板状に図示しているが、偏光性積層体３全体としては、平板状に限らず、いかなる形状であってもよい。例えば、偏光性積層体３は、平凸レンズ状、平凹レンズ状、両凸レンズ状、両凹レンズ状、凹凸レンズ状等であってもよい。
【０１２２】
偏光性積層体３が湾曲板状のものである場合、第１の層３２は凸面側に設けられているのが好ましい。
【０１２３】
これにより、半芳香族ポリアミドを含む材料で構成された層が、偏光性積層体の凹面に設けられている場合に比べて、リタデーションを高いものに維持しやすい。
【０１２４】
また、偏光性積層体３の厚さ（偏光性積層体３の使用状態において、偏光性積層体３のうち、使用者の目に入射する光が入射する部位の厚さ）は、特に限定されないが、０．５ｍｍ以上、５．０ｍｍ以下であるのが好ましく、１．０ｍｍ以上、３．０ｍｍ以下であるのがより好ましい。
これにより、比較的高い強度と、軽量化とをより高いレベルで両立することができる。
【０１２５】
以上、本発明の好適な実施形態について説明したが、本発明は、前述したものに限定されるものではなく、本発明の目的を達成できる範囲での変形、改良等は本発明に含まれるものである。
【０１２６】
例えば、本発明の偏光性積層体および眼鏡を構成する各部は、同様の機能を発揮し得る任意の構成のものと置換することができる。
【０１２７】
また、本発明の偏光性積層体および眼鏡は、前述した構成に加え、任意の構成物が付加されていてもよい。
【０１２８】
より具体的には、例えば、本発明の偏光性積層体は、表面を保護する保護層や、中間層、レンズとしての度数を調整する度数調整層等を備えていてもよい。
【０１２９】
保護層の構成材料としては、特に限定されず、例えば、ポリエチレンテレフタレート（ＰＥＴ）、ポリブチレンテレフタレート（ＰＢＴ）、ポリエチレンナフタレート（ＰＥＮ）等のポリエステル系樹脂、ポリエチレン、ポリプロピレンのようなポリオレフィン系樹脂、ポリイミド系樹脂、ポリカーボネート系樹脂、ポリウレタン系樹脂、ポリメチルメタクリレート等のアクリル系樹脂、アセテート系樹脂、アリル系樹脂、シリコーン系樹脂等の各種樹脂材料が挙げられる。
【０１３０】
度数調整層の構成材料としては、例えば、ポリエチレン、ポリプロピレン、エチレン−プロピレン共重合体等のポリオレフィン、ポリ塩化ビニル、ポリスチレン、ポリアミド、ポリイミド、ポリカーボネート、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリエチレンテレフタレート（ＰＥＴ）、ポリブチレンテレフタレート（ＰＢＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、エポキシ樹脂、フェノール樹脂、ユリア樹脂、メラミン樹脂、シリコーン樹脂、ポリウレタン等、またはこれらを主とする共重合体、ブレンド体、ポリマーアロイ等の樹脂材料や、ソーダガラス、結晶性ガラス、石英ガラス、鉛ガラス、カリウムガラス、ホウケイ酸ガラス、無アルカリガラス等のガラス材料、サファイア、水晶等の各種結晶等が挙げられる。
【実施例】
【０１３１】
以下、本発明を実施例に基づいて詳細に説明するが、本発明はこれに限定されるものではない。
【０１３２】
（実施例１）
＜偏光性積層体の製造＞
まず、ポリビニルアルコールフィルムを水槽中で延伸しながら、染料を溶解した水溶液にて染色、ホウ酸で処理したのち、水洗、乾燥を行うことにより、厚さが３５μｍの偏光膜を得る。
【０１３３】
一方で、ポリアミド樹脂（Grivory G21 ＥＭＳ社製）を用い、ベント式単軸押出機により押出成形により得られた０．５ｍｍのシートを１．５倍に一軸延伸して０．４ｍｍのシート状の第１の層を得る。
【０１３４】
また、一方で、ポリアミド樹脂（Grilamid TR9 ＥＭＳ社製）を用い、ベント式単軸押出機で、押出成形により０．２ｍｍのシート状の第２の層を得る。
【０１３５】
次いで、第１の層の一方の面上に、二液型湿気硬化型ポリウレタン接着剤（第１の接着剤）をバーコーターにて乾燥後に２０μｍになるように塗布するとともに、第２の層の一方の面上に、二液型湿気硬化型ポリウレタン接着剤（第２の接着剤）をバーコーターにて乾燥後に２０μｍになるように塗布する。
【０１３６】
次いで、接着剤が塗布された第１の層および第２の層を、オーブンに入れ、接着剤中の溶剤分が乾燥するまで加熱して、第１の層の一方の面上に接着剤層（第１の接着剤層）が積層された第１の積層体を得るとともに、第２の層の一方の面上に接着剤層（第２の接着剤層）が積層された第２の積層体を得る。
【０１３７】
その後、偏光膜の一方の面上に、第１の接着剤が接触するように、第１の積層体を偏光膜に積層し、偏光膜の他方の面上に、第２の接着剤が接触するように、第２の積層体を偏光膜に積層して積層体を得た。そして、この積層体を、ラミネーター機のゴムロールを用いて、第１の積層体、偏光膜および第２の積層体をそれぞれ圧着させて、総厚０．７５ｍｍの偏光性積層体を作製した。
【０１３８】
なお、第１の層は、主として半芳香族ポリアミドを含み、第２の層は、主として脂環式ポリアミドを含んでいた。
【０１３９】
（実施例２〜実施例４および比較例１）
偏光性積層体の構成を表に示すように変更したこと以外は、実施例１と同様にして実施例２〜実施例４および比較例１の偏光性積層体を得た。
【０１４０】
なお、表１中のＡは、脂肪族ポリアミドＴＥ５５（ＥＭＳ社製）であり、表中のＢは、脂肪族ポリアミドＴＲ５５ＬＸ（ＥＭＳ社製）である。
【０１４１】
＜外観評価＞
各実施例および比較例１で作製した偏光性積層体について、外観評価を行った。以下に、これらの評価方法について説明する。
【０１４２】
１．虹模様の発生状況
実施例１〜実施例４および比較例１の偏光性積層体を、一辺６ｃｍに打ち抜いた後、６０℃にて１日間予備乾燥し、レマ成形機（真空成形機）ＣＲ−３２型にて曲率半径８７ｍｍ（６カーブ）の凹金型に挿入し、１４３℃、４分間吸引しつつ熱曲げ加工を行って偏光ウェハーを作製した。
【０１４３】
そして、作製した偏光ウェハーを偏光子付きのバックライト上に載せて、直交ニコル、平行ニコルの両方の状態にて、透過光による外観観察を行い、着色干渉縞による虹模様が発生しているか否かを確認した。
【０１４４】
各符号は以下のとおりであり、○、△を合格とし、×を不合格とした。
○：虹模様の発生なし
△：部分的に虹模様が発生していたが、実用上問題なし
×：全体的に虹模様が発生しており、実用上問題あり
【０１４５】
２．色抜けの発生状況
実施例１〜実施例４および比較例１の偏光性積層体を、一辺６ｃｍに打ち抜いた後、６０℃にて１日間予備乾燥し、レマ成形機（真空成形機）ＣＲ−３２型にて曲率半径８７ｍｍ（６カーブ）の凹金型に挿入し、１４３℃、４分間吸引しつつ熱曲げ加工を行って偏光ウェハーを作製した。
【０１４６】
そして、作製した偏光ウェハーを偏光子付きのバックライト上に載せて、直交ニコル、平行ニコルの両方の状態にて、透過光による外観観察を行い、色抜けが発生しているか否か、すなわち、透過光が生じているかを確認した。
【０１４７】
各符号は以下のとおりであり、○を合格とし、×を不合格とした。
○：色抜けの発生なし
×：部分的に色抜けが発生していた
これらの結果を、表１にまとめて示す。
【０１４８】
【表１】
2018005228.tif 000013
【０１４９】
各実施例の偏光性積層体は、比較例の偏光性積層体に比べ、虹模様の発生および色抜けの発生が抑制されている結果となった。従って、各実施例の偏光性積層体は、従来品と同等またはそれ以上に長期間安定した品質を保持することができ、加工性に優れる。
【符号の説明】
【０１５０】
１          サングラス
２          フレーム
２１        リム部
２２        ブリッジ部
２３        テンプル部
２４        ノーズパッド部
３          偏光性積層体（レンズ）
３１        偏光膜
３１１      第１の面
３１２      第２の面
３２        第１の層（第１のポリアミド層）
３３        第２の層（第２のポリアミド層）
３４        接着層（第１の接着層）
３５        接着層（第２の接着層）
【図１】
2018005228.tif 000014
【図２】
2018005228.tif 000015